(57)【要約】      （修正有）【課題】電飾看板の透過表示板として使用した場合に、十分な透過画像の画像濃度を有しつつ、透過画像の見栄えが良好であるインクジェット記録材料を提供する。【解決手段】インク受容層中にバインダー樹脂および顔料を含有するインクジェット記録材料であって、前記顔料をバインダー樹脂１００重量部に対し５０〜２００重量部含み、かつ前記顔料のうち２０〜８０重量部が針状形状の顔料を含むように構成する。好ましくは、前記針状の顔料の長径が２．５μｍ以上であるものを採択する。【選択図】なし【特許請求の範囲】
【請求項１】
インク受容層中にバインダー樹脂および顔料を含有するインクジェット記録材料であって、前記顔料をバインダー樹脂１００重量部に対し５０〜２００重量部含み、かつ前記顔料のうち２０〜８０重量部が針状形状の顔料であることを特徴とする電飾看板用インクジェット記録材料。
【請求項２】
前記針状形状の顔料の長径が２．５μｍ以上であることを特徴とする請求項１記載の電飾看板用インクジェット記録材料。
【請求項３】
前記インク受容層が支持体上に形成されてなり、かつ前記インク受容層が最表面に位置していることを特徴とする請求項１又は２記載の電飾看板用インクジェット記録材料。
【請求項４】
箱体内部に背面光源、透過表示板、アクリル板を順次有する電飾看板において、前記透過表示板として、請求項１から３何れか１項記載の電飾看板用インクジェット記録材料を用いたことを特徴とする電飾看板。
【発明の詳細な説明】
【技術分野】
【０００１】
本発明はインクジェットプリンタ用の記録材料に関し、電飾看板用に好適に使用されるものに関する。
【背景技術】
【０００２】
近年のインクジェット記録技術の発展は目覚ましく、モノクロ対応からフルカラー対応まで数多くの機種が上市されてきており、従来、主として設計図面の作製等に使われていたインクジェット記録も、ディスプレイ・ポスター・看板等と呼ばれる表示板の作製に使用されるようになってきた。
【０００３】
一方、地下道や電車ホーム等の壁面には、各社の商品宣伝のためや種々の情報伝達のために、多くの表示板が設置されている。中でも、直方体の箱体内部に、蛍光灯等の背面光源、透過表示板、アクリル板などを配置した電飾看板がある。このようなものは背面光源の発光により、透過表示板に施された文字・図形等を透過画像として認識させるようにしているものである。そして、近年この透過表示板としてインクジェット記録材料が使用されている。
【発明の概要】
【発明が解決しようとする課題】
【０００４】
このような電飾看板は主として透過画像を観察するものであるから、そこで透過表示板として使用されるインクジェット記録材料も透過画像の画像濃度が良好であることが望まれる。
【０００５】
そこで、透過画像の画像濃度を向上させるために、インクジェット記録材料のインク受容層中に比較的多量の顔料を添加する手段が採用されている。
【０００６】
しかし、インク受容層中に比較的多量の顔料を添加すると、確かに透過画像の画像濃度は向上するものの、画像の所々に細かい印字抜けが発生してしまった。この細かい印字抜けは、反射画像を観察する上ではそれほど問題にはならないが、背面光源を発光させて透過画像を観察すると、印字抜け部分から光が漏れる結果となり、透過画像の見栄えを低下させるという問題が生じた。
【課題を解決するための手段】
【０００７】
そこで本発明者は上記問題について追求した結果、細かい印字抜けの原因が、インク受容層で発生している細かいひび割れにあることを見出した。そしてさらに研究を続けた結果、このようなひび割れは、インク受容層中に含有させる顔料として不定型などの一般的な形状からなる顔料のみを使用した際に発生するものであり、特殊な形状の顔料を含ませることにより、インク受容層で発生するひび割れを低減できることを見出しこれを解決するに至った。
【０００８】
即ち、本発明の電飾看板用インクジェット記録材料は、インク受容層中にバインダー樹脂および顔料を含有するものであって、前記顔料をバインダー樹脂１００重量部に対し５０〜２００重量部含み、かつ前記顔料のうち２０〜８０重量部が針状形状の顔料であることを特徴とするものである。
【０００９】
好ましくは、前記針状形状の顔料の長径が２．５μｍ以上であることを特徴とするものである。
【００１０】
また、本発明のインクジェット記録材料は、好ましくは、前記インク受容層が支持体上に形成されてなり、かつ前記インク受容層が最表面に位置していることを特徴とするものである。また、本発明の電飾看板は、箱体内部に背面光源、透過表示板、アクリル板を順次有する電飾看板において、前記透過表示板として、本発明の電飾看板用インクジェット記録材料を用いたことを特徴とするものである。
【発明の効果】
【００１１】
本発明のインクジェット記録材料は、インク受容層中に針状及び／又は板状の顔料を含むことを特徴とするものである。したがって、インク受容層のひび割れが低減され画像に細かい印字抜けが発生することが抑えられ、十分な画像濃度を有しつつ透過画像の見栄えを良好なものとすることができる。
【発明を実施するための形態】
【００１２】
本発明のインクジェット記録材料は、インク受容層中に顔料を含有するものであって、前記顔料として針状及び／又は板状形状の顔料を含むことを特徴とするものである。以下、各構成要素の実施の形態について説明する。
【００１３】
インク受容層は、インク受容性を有する樹脂をフィルム化したもののようにインク受容層単独で取り扱うことができるものと、インク受容層単独では取り扱うことが困難なものに分けられる。インク受容層単独での取り扱いが困難な場合、インク受容層は支持体上に形成される。支持体は光透過性を有するものであれば特に制限されることなく使用することができるが、ポリエステル、ポリカーボネート、ポリ塩化ビニル、ポリエチレン、ポリプロピレン、ポリスチレンなどのプラスチックフィルムが好適に使用される。支持体の厚みは特に限定されるものではないが、インクジェットプリンタへの搬送性などの点から、５〜３００μｍのものが好適に使用される。
【００１４】
インク受容層は少なくともバインダー樹脂および顔料から構成される。
【００１５】
バインダー樹脂は、主としてインク受容層のバインダー樹脂として一般的に使用されている水溶性樹脂、親水性樹脂から構成される。このような水溶性ないし親水性樹脂としては、アルブミン、ゼラチン、カゼイン、でんぷん、アラビヤゴム、アルギン酸ソーダなどの天然樹脂、カルボキシメチルセルロース、ヒドロキシエチルセルロース、ポリアミド、ポリアクリルアミド、ポリフェニルアセトアセタール、ポリビニルアセタール、ポリビニルホルマール、ポリエチレンイミン、ポリビニルピロリドン、メラミン樹脂、ポリウレタン、ポリビニルアルコール、ポリエステル、ポリ（メタ）アクリル酸ソーダ、（メタ）アクリル酸エステル共重合体などの合成樹脂があげられ、これらを単独であるいは２種以上混合して使用することができる。
【００１６】
インク受容層の厚みは、支持体上にインク受容層を設ける場合、５〜７０μｍであることが好ましい。５μｍ以上とすることによりインク吸収性を良好にすることができ、７０μｍ以下とすることによりカールの発生を防止することができる。支持体がなくインク受容層単独で取り扱う場合、インクジェットプリンタへの搬送性や取り扱い性を考慮し、インク受容層の厚みは、５〜３００μｍであることが好ましい。
【００１７】
顔料は、主として透過画像の画像濃度を向上させるために添加される。
【００１８】
顔料の形状は、不定型や球状のものが一般的であるが、本発明では、インク受容層中の顔料として針状及び／又は板状形状の顔料を含むことを特徴とする。針状形状の顔料と板状形状の顔料は、いずれもインク受容層のひび割れを低減することができるが、針状形状の顔料の方がひび割れを低減する効果に優れる点で好ましい。なお、針状又は板状形状の顔料は、その長径が２．５μｍ以上、好ましくは５．０μｍ以上であることが望ましい。長径を２．５μｍ以上とすることにより、インク受容層のひび割れを効果的に防止できるようになる。
【００１９】
顔料の添加量は、インク受容層のバインダー樹脂１００重量部に対し、５０〜２００重量部、好ましくは７０〜１５０重量部であることが望ましい。５０重量部以上とすることにより、透過画像の画像濃度を十分なものとすることができ、２００重量部以下とすることにより、インク受容層の被膜強度を十分なものとすることができる。ここで、顔料５０〜２００重量部のうち、針状及び／又は板状形状の顔料が合計１０〜１００重量部、好ましくは２０〜８０重量部含まれていることが望ましい。１０重量部以上とすることにより、インク受容層のひび割れを効果的に防止することができ、１００重量部以下とすることにより、インク受容層から針状及び／又は板状形状の顔料が突出することによる画像不良を防止することができる。
【００２０】
上述した顔料としては、不定型、球状、針状、板状にかかわらず、シリカ、クレー、タルク、炭酸カルシウム、硫酸カルシウム、硫酸バリウム、珪酸アルミニウム、酸化チタン、合成ゼオライト、アルミナ、スメクタイトなどの無機顔料の他、スチレン樹脂、ウレタン樹脂、ベンゾグアナミン樹脂、シリコーン樹脂、アクリル樹脂などからなる樹脂ビーズ、若しくはこれらを原料とする中空樹脂ビーズなどの有機顔料があげられ、これらを単独であるいは２種以上混合して使用することができる。また、表面が導電剤で被覆された無機顔料を使用することもでき、このような顔料によれば、インクジェットプリンタの記録時に発生する帯電パターンを有効に防止できる点で好ましい。
【００２１】
なお、インク受容層中には、レベリング剤、紫外線吸収剤、酸化防止剤、キレート剤などの添加剤を添加してもよい。
【００２２】
インク受容層を形成する方法としては、インク受容層の構成成分を適当な溶媒に溶解又は分散させて塗布液を調製し、当該塗布液をロールコーティング法、バーコーティング法、スプレーコーティング法、エアナイフコーティング法などの公知の方法により支持体上に塗布・乾燥させる方法があげられる。
【００２３】
なお、インク受容層の接着性を調節するため、インク受容層と支持体との間にアンカーコート層を設けたり、カールの発生を防止するため、支持体のインク受容層とは反対側の面にバックコート層を設けたり、帯電を防止するため、インク受容層上や支持体のインク受容層とは反対側の面に帯電防止層を設けることは何ら差し支えない。
【００２４】
以上のように、本発明のインクジェット記録材料は、インク受容層中に針状及び／又は板状の顔料を含むことを特徴とするものである。したがって、インク受容層のひび割れが低減され画像に細かい印字抜けが発生することが抑えられ、十分な画像濃度を有しつつ透過画像の見栄えを良好なものとすることができる。
【実施例】
【００２５】
以下、実施例により本発明を更に説明する。なお、「部」、「％」は特に示さない限り、重量基準とする。
【００２６】
［実施例１］
厚み１００μｍの透明ポリエステルフィルム（ルミラーT60：東レ社）上に、下記の組成からなるインク受容層塗布液を乾燥後の厚みが４０μｍとなるようにバーコーティング法により塗布、乾燥してインク受容層を形成し、インクジェット記録材料を得た。
【００２７】
＜インク受容層塗布液＞
・ポリビニルアルコール（固形分１００％）    １０部
（ゴーセノールAH-17：日本合成化学工業社）
・不定型顔料                                １０部
（サイリシア740：富士シリシア化学工業社）
・針状顔料                                    ５部
（ＦＴ−３０００：石原産業社、長径５．２μｍ）
・純水                                    ２２５部
【００２８】
［実施例２］
インク受容層塗布液の針状顔料を、針状顔料（ＦＴ−２０００：石原産業社、長径２．９μｍ）に変更した他は、実施例１と同様にしてインクジェット記録材料を得た。
【００２９】
［実施例３］
インク受容層塗布液の針状顔料を、板状顔料（板状硫酸バリウムＡ：堺化学工業社、長径７．５μｍ）に変更した他は、実施例１と同様にしてインクジェット記録材料を得た。
【００３０】
［比較例］
インク受容層塗布液に針状顔料を含有させなかった他は、実施例１と同様にしてインクジェット記録材料を得た。
【００３１】
実施例１から３および比較例で得られたインクジェット記録材料につき、インク受容層のひび割れについて評価を行った。評価方法は、インクジェット記録材料を蛍光灯に透かし、インク受容層のひび割れの程度を目視で計測した。その結果、ひび割れが全く発生していないものを「◎」、ひび割れが若干発生しているものの比較例のものより低減されたものを「○」とした。結果を表１に示す。
【００３２】
【表１】
2011079321.tif 000002
【００３３】
表１の結果からも分かるように、実施例１から３のものは、インク受容層中に針状及び／又は板状形状の顔料を含むものであるから、比較例のものに比べインク受容層のひび割れが低減されているものであった。特に、実施例１のものは、針状形状の顔料を含有し、その長径が５．０μｍ以上のものであるから、インク受容層のひび割れが全く観察されなかった。
【００３４】
一方、比較例のものは、インク受容層中に針状及び／又は板状形状の顔料を含まないものであるため、インク受容層のひび割れが多く観察されるものであった。
【００３５】
なお、実施例１から３のインクジェット記録材料にインクジェットプリンタ（ＰＭ−７００Ｃ：セイコーエプソン社）を用いて画像を出力したところ、いずれのものも透過の画像濃度が良好であり、透過画像の見栄えを低下させるほどの印字抜けは観察されなかった。特に、実施例１のものは印字抜けが全く観察されなかった。一方、比較例のインクジェット記録材料にも同様に画像を出力したところ、透過の画像濃度は実施例のものと同等であるものの、印字抜けが多く観察され、透過画像の見栄えを低下させるものであった。